(57)【要約】【課題】高速回転条件下での使用に好適な転がり軸受用保持器及び転がり軸受を提供すること。【解決手段】マトリックスの合成樹脂が溶融温度が３１０℃、剪断速度が２００／ｓｅｃで７００ポアーズ以上の高分子量からなる直鎖状ポリフェニレンサルファイド樹脂であり、このマトリックス中に１０〜３０質量％の炭素繊維を充填材として含有させた合成樹脂組成物から転がり軸受用の保持器を形成し、この保持器を組み込んで転がり軸受を構成する。【選択図】　なし【特許請求の範囲】
【請求項１】
合成樹脂組成物から形成された転がり軸受用保持器において、当該合成樹脂組成物のマトリックスは、溶融温度が３１０℃、剪断速度が２００／ｓｅｃで７００ポアーズ以上の高分子量からなる直鎖状ポリフェニレンサルファイド樹脂であり、このマトリックス中に１０〜４０質量％の炭素繊維を充填材として含有させたことを特徴とする転がり軸受用保持器。
【請求項２】
請求項１に記載の転がり軸受用保持器を備えたことを特徴とする転がり軸受。
【請求項３】
請求項２に記載の転がり軸受であって、セラミック製の転動体を有することを特徴とする転がり軸受。
【請求項４】
請求項２又は請求項３に記載の転がり軸受であって、当該転がり軸受の外径と内径の平均値（ｍｍ）であるｄｍと、当該転がり軸受の回転速度（ｍｉｎ−１）であるｎとの積であるｄｍｎ値が、８×１０５以上となる条件下で使用されることを特徴とする転がり軸受。
【請求項５】
請求項２ないし請求項４のいずれかに記載の転がり軸受であって、工作機械主軸用スピンドルに使用されることを特徴とする転がり軸受。
【発明の詳細な説明】
【０００１】
【発明の属する技術分野】
本発明は、転がり軸受用保持器及び転がり軸受に関するものである。
【０００２】
【従来の技術】
一般に、転がり軸受は転動体が玉の玉軸受と転動体がころのころ軸受とに大別され、それぞれがいくつかの種類に分類される。
玉軸受には、深溝玉軸受、アンギュラ玉軸受、スラストアンギュラ玉軸受などがあり、ころ軸受には、円筒ころ軸受、自動調心ころ軸受、針状ころ軸受、スラスト針状ころ軸受、円錐ころ軸受などがある。
【０００３】
また、玉軸受に用いられる保持器には図５（ｉ）の一般タイプ保持器、図５（ｉｉ）の冠型保持器、図５（ｉｉｉ）のアンギュラ玉軸受用保持器やスラスト玉軸受用保持器（図示せず）等があり、ころ軸受に用いられる保持器には図５（ｉｖ）の円錐ころ軸受用保持器、図５（ｖ）の球面ころ軸受用保持器、図５（ｖｉ）の円筒ころ軸受用保持器、スラストころ軸受用保持器（図示せず）やスラスト球面軸受用保持器（図示せず）等があり、それぞれ玉やころを収容保持するポケットの形状や、ポケット同士の間の柱部分等の形状等が異なっている。
【０００４】
さらに、保持器は、転動体により案内される転動体案内保持器、軸受の軌道部材の外輪により案内される外輪案内保持器、軸受の軌道部材の内輪により案内される内輪案内保持器に分類することもできる。
また、保持器を合成樹脂組成物から射出成型により形成することが広く行われている。保持器の原材料の合成樹脂組成物として、ポリアミド樹脂、ポリアセタール樹脂、ポリブチレンテレフタレート樹脂、フッ素樹脂等のいわゆるエンジニアリングプラスチックが単体のままで、あるいは、ガラス繊維、炭素繊維等の短繊維を充填材として混入し強化した複合材料の形態で使用されてきた。これらの中で、ポリアミド樹脂は材料コストと性能とのバランスの良さから多用され、中程度の環境条件下で卓越した性能が確認されている。
【０００５】
また、１５０℃を超える高温環境条件下で使用される保持器の原材料として、ポリエーテルスルホン（ＰＥＳ）樹脂、ポリエーテルイミド（ＰＥＩ）樹脂、ポリアミドイミド（ＰＡＩ）樹脂、ポリエーテルエーテルケトン（ＰＥＥＫ）樹脂等の超エンジニアリングプラスチックも提唱されている。さらに、フェノール樹脂も高速回転条件下で使用される保持器の原材料として使用されている。
【０００６】
また、耐熱性や耐薬品性を目的として、重合段階で分子鎖を直鎖状に高分子量まで成長させた直鎖状ポニフェニレンサルファイド（直鎖状ＰＰＳ）樹脂にガラス繊維を充填材として混入した合成樹脂組成物から形成された保持器が、コスト面から採用されている。
【０００７】
【発明が解決しようとする課題】
近年、加工効率と生産性を向上させるため、各種工作機械には高速化が求められており、これらの工作機械の主軸の回転速度にも高速化が要求されている。したがって、高速回転条件下での使用に耐える転がり軸受が求められている。しかしながら、エンジニアリングプラスチックを用いた保持器を高速回転条件下で使用すると、高速回転時に加わる力によって保持器が変形してしまうという不都合があった。保持器が変形すると転動体が拘束されてしまい、転動体が円滑に転動できなくなって異常昇温を起し、焼きつきや損傷の原因となる。かかる問題は軌道部材が保持器を案内する場合に較べて、転動体が保持器を案内する場合においてより発生しやすい。
【０００８】
また、超エンジニアリングプラスチックは耐熱性、耐薬品性、弾性率に優れはするものの、保持器の原材料として用いるには非常に高価でありコストに問題がある。
さらに、フェノール樹脂を原材料とする保持器においては、フェノール樹脂の合成樹脂組成物から保持器を射出成型にすることができず、コストが高くなり、量産性も劣るという不具合があった。
【０００９】
また、高速回転により高温となる条件下で使用される保持器に使用可能な他の原材料として分岐状ポニフェニレンサルファイド（分岐状ＰＰＳ）樹脂がある。分岐状ＰＰＳ樹脂は、その製造過程において、高温下での熱処理や、架橋剤や分岐剤を添加することにより部分的に架橋または分岐構造が導入されている。しかし、直鎖状ＰＰＳ樹脂に較べると、分岐状ＰＰＳ樹脂は靭性が低く脆弱であり柔軟性を欠いており、保持器の原材料としては機械特性上の問題がある。
【００１０】
また、直鎖状ＰＰＳ樹脂にガラス繊維を充填材として混入した合成樹脂組成物から形成された保持器にあっては、高速回転条件下では保持器の強度が不足して破損に至る場合があった。
本発明は、上記した従来の技術の問題点を除くためになされたものであり、その目的とするところは、高速回転条件下での使用に好適な転がり軸受用保持器及び転がり軸受を提供することである。
【００１１】
【課題を解決するための手段】
本発明は、その課題を解決するために以下のような構成をとる。請求項１の発明は、合成樹脂組成物から形成された転がり軸受用保持器において、当該合成樹脂組成物のマトリックスは、溶融温度が３１０℃、剪断速度が２００／ｓｅｃで７００ポアーズ以上の高分子量からなる直鎖状ポリフェニレンサルファイド樹脂であり、このマトリックス中に１０〜４０質量％の炭素繊維を充填材として含有させた転がり軸受用保持器である。
【００１２】
請求項１の発明によると、直鎖状ＰＰＳ樹脂をマトリックスとする合成樹脂組成物から保持器を製造しており、この保持器は直鎖状ＰＰＳ樹脂の優れた耐熱性、耐薬品性、耐油性を有する。このため、転がり軸受の外径と内径の平均値（ｍｍ）であるｄｍと転がり軸受の回転速度（ｍｉｎ−１）であるｎとの積であるｄｍｎ値が８０万を超えるような高速回転条件下で、保持器が高温となっても軟化したり溶融することが防止される。そして、直鎖状ＰＰＳ樹脂は分岐状ＰＰＳ樹脂よりも優れた靭性等の機械的特性を有するので、保持器に必要なスナップフィット性が得られ、射出成型時や軸受組み立て時に保持器が破損することが防止される。また、直鎖状ＰＰＳ樹脂は成型収縮率が小さく、保持器の寸法精度が向上する。
【００１３】
また、直鎖状ＰＰＳ樹脂は、重合後、高温下で熱処理を受けておらず、架橋剤や分岐剤等の添加もなされておらず、分子量の目安となる溶融粘度は、３１０℃で剪断速度が２００／ｓｅｃで測定した場合７００ポアーズ以上であり、実質的に分岐鎖を有しておらず、分子鎖間の絡みあいが容易なため分岐状ＰＰＳ樹脂よりも靭性が大きい。かかる直鎖状ＰＰＳ樹脂は呉羽化学工業株式会社より「フォートロンＫＰＳ（商品名）」として入手可能である。
【００１４】
さらに、ガラス繊維は剛直である反面、弾性率が小さいが、炭素繊維の弾性率は大きいので、高速回転条件下で大きな力が保持器に作用しても保持器の変形は抑制され、転動体又は軌道部材と保持器との間の動摩擦係数も小さくなり、軸受における発熱量は低く抑えられる。
また、保持器の剛性を増加させるとともに寸法精度を向上させるために、１０〜４０質量％の炭素繊維を充填材として合成樹脂組成物中に含有させている。炭素繊維の含有率が１０質量％より少ないと保持器の強度が不充分となり、４０質量％よりも多いと保持器の射出成型時における成形性が悪くなり、寸法精度も悪くなる。より望ましくは、炭素繊維の含有率は１５〜３０質量％である。
【００１５】
なお、保持器には転動体案内保持器、外輪案内保持器及び内輪案内保持器を含む。但し、高速回転条件下で使用される保持器については、保持器案内面の潤滑を考え、転動体案内保持器又は外輪案内保持器とすることが好ましい。さらに、保持器の振れまわりや保持器にかかる遠心力を逃がすために外輪案内保持器とすることが好ましい。
【００１６】
請求項２の発明は、請求項１に記載の転がり軸受用保持器を備えた転がり軸受である。
請求項２の発明によると、各種工作機械の高速回転する主軸の軸受としてこの転がり軸受をすると、高速回転条件下での転がり軸受の焼きつきや損傷の発生が防止される。
【００１７】
請求項３の発明は、請求項２に記載の転がり軸受であって、セラミック製の転動体を有する転がり軸受である。
請求項３の発明によると、転動体がセラミック製なので、高速回転条件下であっても転動体の変質や変形が防止され、転がり軸受における焼きつき等の発生が防止される。
【００１８】
請求項４の発明は、請求項２又は請求項３に記載の転がり軸受であって、当該転がり軸受の外径と内径の平均値（ｍｍ）であるｄｍと、当該転がり軸受の回転速度（ｍｉｎ−１）であるｎとの積であるｄｍｎ値が、８×１０５以上となる条件下で使用される転がり軸受である。
請求項２又は請求項３に記載の転がり軸受であるので、ｄｍｎ値が８×１０５以上となる高速回転条件下で安定して使用することが可能であり、転がり軸受の発熱量は低く抑えられ、保持器の変形も防止され、転がり軸受における焼きつき等の発生も防止される。
【００１９】
請求項５の発明は、請求項２ないし請求項４のいずれかに記載の転がり軸受であって、工作機械主軸用スピンドルに使用される転がり軸受である。
請求項２ないし請求項４のいずれかに記載の転がり軸受であるので、高速回転が求められる工作機械主軸用スピンドルに使用して、安定した性能を発揮する。
【００２０】
【発明の実施の形態】
本発明の実施の形態を図面に基づいて説明する。
まず、本実施の形態の構成を説明する。図１に示すように、工作機械主軸用スピンドルに使用される転がり軸受１０は、合成樹脂組成物の原材料から射出成型により形成された保持器１２を備えている。転がり軸受１０はアンギュラ玉軸受であり、軌道部材である内輪１８と外輪１６、保持器１２、転動体２０とから構成されており、保持器１２は転動体案内保持器となっている。内輪１８、外輪１６の各構成は従来あるものと同様の構成であり、転動体２０はセラミック製の玉であり、保持器１２もその原材料である合成樹脂組成物の組成を除いて、従来ある射出成型によって形成された保持器と同様の構成を有する。すなわち、図１において、保持器１２はポケット１４内に転動体２０を収容保持し、転動体２０が保持器１２を案内しつつ転動し、保持器１２が内輪１８と外輪１６の各軌道面の間を回転可能な構成となっている。
【００２１】
以下、保持器１２の原材料である合成樹脂組成物について説明する。合成樹脂組成物は、そのマトリックスが直鎖状ＰＰＳ樹脂であり、充填材として１０〜４０質量％の炭素繊維を含有している。直鎖状ＰＰＳ樹脂はベンゼン環と硫黄原子とが交互に結合した分子構造を構成単位とする高分子であり、重合段階で直鎖状に分子鎖を高分子量にまで成長させてあり、重合後、高温下で熱処理を受けておらず、架橋剤や分岐剤等の添加もされておらず、実質的に分岐鎖を有しておらず、分子鎖間の絡みあいが容易となっている。直鎖状ＰＰＳ樹脂の分子量の目安となる溶融粘度は、３１０℃で剪断速度が２００／ｓｅｃで測定した場合７００ポアーズ以上である。
【００２２】
また、合成樹脂組成物が充填材として含有する炭素繊維は従来あるものと同様のものであり、レーヨンやポリアクリロニトリル等の有機繊維や精製した石油ピッチを紡糸してつくった繊維を、不活性気体中で熱処理し炭化して製造したものである。充填材としての炭素繊維は、平均繊維長が０．５ｍｍ、平均繊維直径が７〜９μｍの短繊維とすることが好ましい。
【００２３】
本実施の形態は上記のように構成されており、次にその作用について説明する。
直鎖状ＰＰＳ樹脂は分子鎖間の絡みあいが容易であるため、その靭性が大きく、保持器１２は柔軟性を有する。射出成型に際して型から保持器１２を抜出すために力が加わっても、保持器１２が破損することは防止されて、生産性が良くなる。また、保持器１２が有する柔軟性によって、転動体２０を保持器１２のポケットに収容させるに際して、保持器１２が変形して破損することが防止される。
【００２４】
また、直鎖状ＰＰＳ樹脂は耐熱性、耐油性、耐薬品性に優れるので、保持器１２を有する転がり軸受１０をｄｍｎ値が８×１０５以上となる高速回転条件下で使用して、保持器１２に振れまわりによる力が作用し、転動体２０と保持器１２との摺接部分で温度上昇が生じて高温化しても、保持器１２が軟化したり溶融することが防止される。
【００２５】
さらに、保持器１２を形成する合成樹脂組成物の充填材である炭素繊維は、弾性率がガラス繊維等に比し大きく、保持器１２が変形しにくくなる。したがって、転がり軸受１０が高速回転条件下で用いられて保持器１２に大きな外力が加わっても、保持器１２の変形は抑制される。そして、保持器１２の変形が抑制されるので、保持器１２のポケット内で転動体２０の転動が円滑となり、保持器１２と転動体２０の間の動摩擦係数も小さく抑制され、保持器１２の発熱量も少なくなる。
【００２６】
したがって、直鎖状ＰＰＳ樹脂に炭素繊維を充填材として含有させた合成樹脂組成物から形成される保持器１２は、高速回転条件下での変形が大きく抑制され、直鎖状ＰＰＳ樹脂にガラス繊維を充填材として含有させた合成樹脂組成物から形成される保持器に比べて、高速回転への対応性が飛躍的に向上し、高速回転条件下で安定した性能を発揮できる。
【００２７】
また、保持器１２と転動体２０との間の発熱量が少なくなり、転動体２０も円滑に転動するので、転がり軸受１０に供給される潤滑剤の劣化も防止されることとなる。
また、転動体２０はセラミック製なので、高速回転条件下でも転動体２０が変質したり変形したりすることが防止される。
【００２８】
また、直鎖状ＰＰＳ樹脂のコストは、超エンジニアリングプラスチックのコストに較べて大幅に低いので、保持器１２を低コストで製造可能となる。
なお、本実施の形態において、保持器１２を転動体案内保持器としたが、外輪案内保持器または内輪案内保持器とすることが可能であることも勿論である。保持器１２を外輪案内保持器又は内輪案内保持器としたときには、本実施の形態における保持器１２と転動体２０の間の作用と同様に、軌道部材の案内面上を保持器１２は円滑に摺動し、その摺接部分での発熱量も少なくなる。
【００２９】
また、本実施の形態において、転がり軸受をアンギュラ玉軸受として説明したが、他の種類の玉軸受とすることは可能であり、また、転動体は玉に限定されず、ころ軸受とすることが可能であることは勿論である。
本実施の形態にかかる転がり軸受の１変形例として、図２に保持器が外輪案内である円筒ころ軸受を示す。なお、この円筒ころ軸受の構成は、保持器を形成する合成樹脂組成物の組成を除いて従来ある円筒ころ軸受の構成と同様である。
【００３０】
次に、本発明にかかる保持器の性能の評価試験を行った結果を説明する。
（１）性能評価試験１
性能評価試験１において、本発明に係る保持器を有するアンギュラ玉軸受（発明例Ａ）と以下の比較例ＡないしＤに示す構成の各保持器を備えるアンギュラ玉軸受で、保持器の性能評価試験を行った。
【００３１】
発明例Ａの保持器は、本実施の形態に説明したアンギュラ玉軸受の玉案内保持器と同様の構成を有し、保持器を形成する合成樹脂組成物のマトリックスは直鎖状ＰＰＳ樹脂であり、充填材として３０質量％の炭素繊維を含有する。なお、直鎖状ＰＰＳ樹脂にはポリプラスチックス社製の「タフＰＰＳ樹脂：フォートロン２１３０Ａ１」を用いた。
【００３２】
また、比較例Ａないし比較例Ｄの保持器は、保持器を形成する合成樹脂組成物の組成を除いて発明例Ａの保持器と同様の構成を有する。比較例Ａの保持器を形成する合成樹脂組成物はマトリックスがナイロン６６樹脂であり、充填材として２５質量％のガラス繊維を含有する。さらに、比較例Ｂの保持器を形成する合成樹脂組成物はマトリックスがナイロン４６樹脂であり、充填材として２５質量％のガラス繊維を含有する。また、比較例Ｃの保持器を形成する合成樹脂組成物はマトリックスが直鎖状ＰＰＳ樹脂であり、充填材として３０質量％のガラス繊維を含有する。なお、比較例Ｃの直鎖状ＰＰＳ樹脂にはポリプラスチックス社製の「タフＰＰＳ樹脂：フォートロン１１３０Ａ６」を用いた。また、比較例Ｄの保持器を形成する合成樹脂組成物はマトリックスがＰＥＥＫ樹脂であり、充填材として３０質量％の炭素繊維を含有する。なお、比較例ＤのＰＥＥＫ樹脂にはＶＩＣＴＲＥＸ社製の「４５０ＣＡ３０」を用いた。
【００３３】
そして、発明例Ａ及び比較例ＡないしＤの各保持器を以下の構成を有するアンギュラ玉軸受に組み込んだ。アンギュラ玉軸受は、内径６５ｍｍ、外径１００ｍｍ、幅１８ｍｍ、玉径７．１４４ｍｍ、玉数２８個、接触角１８°とし、玉の材質は窒化珪素球（セラミック）であり、ＤＢ組合せ定位置予圧の２列背面組み合わせとし、潤滑はグリース潤滑により行い、組込時アキシアルばね定数を１００Ｎ／μｍとして構成した。
【００３４】
発明例Ａ及び比較例ＡないしＤの各保持器を有するアンギュラ玉軸受について、回転数を上昇させて外輪の温度上昇を調べた。その結果を図３に示す。図３の縦軸は外輪の温度上昇を示し、横軸は回転数を示す。
まず、図３を参照しつつ比較例Ａと比較例Ｂの結果を比較する。両例とも回転数が１６０００ｍｉｎ−１に達するまでは、外輪の温度上昇に大きな差はない。しかし、比較例Ａにおいて外輪の温度上昇が３０℃を超えると、その温度上昇の割合が急激に大きくなっている。そして、比較例Ａの高速回転の限界は比較例Ｂの限界よりも低い。比較例Ａが高速回転の限界に達したとき、比較例Ａの保持器のポケットの面と玉とが摺接する玉もたせ部分に一部溶融を生じていた。
【００３５】
かかる結果を生じた理由として以下の事柄が推定される。すなわち、比較例Ａの保持器を形成するナイロン６６樹脂の曲げ弾性率と比較例Ｂの保持器を形成するナイロン４６樹脂の曲げ弾性率との間に大きな差はない。しかし、比較例Ａのアンギュラ玉軸受の温度が５０℃以上になるとナイロン６６樹脂のガラス転移温度近傍となってしまう。このため、比較例Ａの保持器の強度が急激に低下して変形を生じ、玉が拘束されてしまったと考えられる。したがって、ナイロン４６樹脂製の保持器は、ナイロン６６樹脂の保持器よりも高速回転条件下の使用に耐え得ることがわかる。
【００３６】
また、比較例Ｂにおいて回転数が２００００ｍｉｎ−１に達すると外輪の温度上昇の割合が急激に大きくなっている。一方、比較例Ｃにおいては回転数が２５０００ｍｉｎ−１に達するまで外輪の温度上昇の割合に急激な変化を生じず、円滑に回転が可能であった。比較例Ｃの保持器と比較例Ｂの保持器を較べると、直鎖状ＰＰＳ樹脂とナイロン４６樹脂との曲げ弾性率の相違から、比較例Ｂの保持器は強度の点で劣り、保持器が遠心力によって変形し、玉が拘束されてしまったと考えられる。したがって、直鎖状ＰＰＳ樹脂製の保持器は、ナイロン４６樹脂製の保持器よりも高速回転条件下の使用に適していることがわかる。
【００３７】
さらに、発明例Ａにおいて、外輪の温度上昇の割合は比較例Ａ、Ｂ、Ｃのいずれの場合よりも穏やかで安定しており、比較例Ｄの場合とほぼ同様である。したがって、直鎖状ＰＰＳ樹脂製の保持器はＰＥＥＫ樹脂製の保持器と同等の性能を発揮していることがわかる。
以上より、本発明に係る合成樹脂組成物から形成された保持器は、ナイロン６６樹脂又はナイロン４６樹脂をマトリックスとする合成樹脂組成物から形成された保持器、充填材をガラス繊維とする合成樹脂組成物から形成された保持器よりも高速回転条件下の使用に適しており、ＰＥＥＫ樹脂をマトリックスとする合成樹脂組成物から形成された保持器と同じく高速回転条件下で使用可能であることが確認された。
（２）性能評価試験２
性能評価試験２において、本発明にかかる保持器を有する単列円筒ころ軸受（発明例Ｂ）と以下の比較例Ｅ及びＦの各保持器を備える単列円筒ころ軸受とで、保持器の性能評価試験を行った。
【００３８】
発明例Ｂの保持器は、図３に示す本実施の形態の変形にかかる円筒ころ軸受と同様の構成を有し、保持器を形成する合成樹脂組成物の組成は発明例Ａの合成樹脂組成物と同じ組成を有する。比較例Ｅ及びＦの各保持器は、保持器を形成する合成樹脂組成物の組成を除いて発明例Ｂの保持器と同様の構成を有する。比較例Ｅの保持器を形成する合成樹脂組成物の組成は比較例Ｃと同じである。比較例Ｆの保持器を形成する合成樹脂組成物の組成は比較例Ｄと同じである。
【００３９】
これらの各保持器を以下の単列円筒ころ軸受に組み込んだ。この単列円筒ころ軸受は、内径６０ｍｍ、外径９０ｍｍ、幅１８ｍｍ、ころ径８ｍｍ、ころ長さ８ｍｍ、ころ数２０個、潤滑はオイルエアにより行い、組込時ラジアル隙間を０μｍとして構成した。
発明例Ｂと比較例Ｅ及びＦの各保持器を有する単列円筒ころ軸受について、回転数を上昇させて外輪の温度上昇を調べた。その結果を図４に示す。図４における結果の表示は図３の場合と同様である。
【００４０】
図４において、発明例Ｂの外輪の温度上昇の割合は、比較例Ｅの場合よりも穏やかであり、比較例Ｆの場合とほぼ同様である。また、比較例Ｅの保持器は回転数が３１０００ｍｉｎ−１となったときに保持器の各ポケットの間をつなぐ柱部分に破損を生じ、ポケットの面にも磨耗を生じた。
以上より、本発明に係る合成樹脂組成物から形成された保持器は、充填材をガラス繊維とする合成樹脂組成物から形成された保持器よりも高速回転条件下の使用に適しており、ＰＥＥＫ樹脂をマトリックスとする合成樹脂組成物から形成された保持器と同じく高速回転条件下で使用可能であることが確認された。
【００４１】
【発明の効果】
本発明は、上記のような転がり軸受用保持器及び転がり軸受であるので、高速回転条件下での使用に好適な転がり軸受用保持器及び転がり軸受を提供できるという効果がある。
【図面の簡単な説明】
【図１】本実施の形態にかかる転がり軸受の軸方向部分断面図である。
【図２】本実施の形態の変形例にかかる転がり軸受の軸方向部分断面図である。
【図３】性能評価試験１の結果を示す図である。
【図４】性能評価試験２の結果を示す図である。
【図５】従来ある保持器の斜視図である。
【符号の説明】
１０　軸受
１２　保持器
１４　保持器のポケット
１５　保持器の柱部分
１６　外輪
１８　内輪
２０　転動体
【図１】
2004076747.tif 000002
【図２】
2004076747.tif 000003
【図３】
2004076747.tif 000004
【図４】
2004076747.tif 000005
【図５】
2004076747.tif 000006
【手続補正書】
【提出日】平成15年6月4日(2003.6.4)
【手続補正１】
【補正対象書類名】明細書
【補正対象項目名】００４０
【補正方法】変更
【補正の内容】
【００４０】
図４において、発明例Ｂの外輪の温度上昇の割合は、比較例Ｅの場合よりも穏やかであり、比較例Ｆの場合とほぼ同様である。また、比較例Ｅの保持器は回転数が３１０００ｍｉｎ−１となったときに保持器の各ポケットの間をつなぐ柱部分に破損を生じ、ポケットの面にも摩耗を生じた。
以上より、本発明に係る合成樹脂組成物から形成された保持器は、充填材をガラス繊維とする合成樹脂組成物から形成された保持器よりも高速回転条件下の使用に適しており、ＰＥＥＫ樹脂をマトリックスとする合成樹脂組成物から形成された保持器と同じく高速回転条件下で使用可能であることが確認された。